(57)【特許請求の範囲】
【請求項１】
多気筒エンジン用の鍛造クランク軸の製造方法であって、
当該製造方法は、
鍛造クランク軸のジャーナル部と軸方向の長さが同じ粗ジャーナル部、鍛造クランク軸のピン部と軸方向の長さが同じで軸方向と直角な偏芯方向の偏芯量が前記ピン部よりも小さい粗ピン部、および鍛造クランク軸のクランクアーム部よりも軸方向の厚みが厚い粗クランクアーム部がそれぞれ造形されたクランク軸形状の粗素材を成形する第１予備成形工程；
前記粗素材の粗ジャーナル部のうちの１つの粗ジャーナル部の位置に配置され、当該粗ジャーナル部を軸方向と直角な方向から挟み込んで保持するとともに、当該粗ジャーナル部につながる粗クランクアーム部の側面に接触する固定ジャーナル型と、
固定ジャーナル型で挟み込まれる粗ジャーナル部以外の粗ジャーナル部それぞれの位置に配置され、当該粗ジャーナル部を個々に軸方向と直角な方向から挟み込んで保持するとともに、各々が当該粗ジャーナル部につながる粗クランクアーム部の側面に接触しつつ、固定ジャーナル型に向けて軸方向に移動する可動ジャーナル型と、
粗ピン部それぞれの位置に配置され、当該粗ピン部それぞれの偏芯中心側に宛がわれるとともに、各々が当該粗ピン部につながる粗クランクアーム部の側面に接触しつつ、固定ジャーナル型に向けた軸方向および軸方向と直角な偏芯方向に移動するピン型と、を備えた成形装置を用い、
粗ジャーナル部を固定ジャーナル型および可動ジャーナル型で挟み込んで保持し、粗ピン部にピン型を宛がった状態から、可動ジャーナル型を軸方向に移動させるとともに、ピン型を軸方向と偏芯方向に移動させることにより、粗クランクアーム部を軸方向に挟圧してその厚みを鍛造クランク軸のクランクアーム部の厚みまで減少させるとともに、粗ピン部を偏芯方向に押圧してその偏芯量を鍛造クランク軸のピン部の偏芯量まで増加させた仕上打ち用素材を成形する第２予備成形工程；および
前記仕上打ち用素材を上下に一対の金型を用いて仕上打ちし、鍛造クランク軸の最終形状が造形された仕上材を成形する仕上打ち工程、の一連の工程を含み、
更に、前記成形装置は、前記粗ピン部それぞれの偏芯中心側とは反対の外側に、軸方向に移動する補助ピン型を備えており、
前記第２予備成形工程では、前記可動ジャーナル型、並びに前記ピン型および前記補助ピン型の軸方向への移動に伴って、前記固定ジャーナル型および前記可動ジャーナル型と、前記ピン型および前記補助ピン型との隙間が閉ざされた後に、偏芯変形する前記粗ピン部が前記補助ピン型に到達するように、前記ピン型の偏芯方向への移動が制御される、多気筒エンジン用の鍛造クランク軸の製造方法。
【請求項２】
請求項１に記載の鍛造クランク軸の製造方法において、
前記第２予備成形工程では、前記ピン型の偏芯方向への総移動距離を１００％としたとき、当該ピン型に隣接する前記可動ジャーナル型の軸方向への移動が完了した時点で、前記ピン型の偏芯方向への移動距離が総移動距離の９０％以下であり、この後に前記ピン型の偏芯方向への移動が完了する、多気筒エンジン用の鍛造クランク軸の製造方法。
【発明の詳細な説明】
【技術分野】
【０００１】
本発明は、熱間鍛造によって製造されるクランク軸（以下、「鍛造クランク軸」ともいう）に関し、特に、被削性に優れるとともに耐割れ性に優れた多気筒エンジン用の鍛造クランク軸の製造方法に関する。
【背景技術】
【０００２】
クランク軸は、ピストンの往復運動を回転運動に変換して動力を得るレシプロエンジンの基幹部品であり、鍛造によって製造されるものと、鋳造によって製造されるものとに大別される。乗用車や貨物車や特殊作業車などの自動車のエンジン、特に、気筒数が２以上の多気筒エンジンにおいては、クランク軸に高い強度と剛性が要求され、その要求に対して優位な鍛造クランク軸が多用されている。また、自動二輪車や農機や船舶などの多気筒エンジンでも鍛造クランク軸が用いられる。
【０００３】
一般に、多気筒エンジン用の鍛造クランク軸は、断面が丸形または角形で全長にわたって断面積が一定のビレットを原材料とし、予備成形、型鍛造、バリ抜きおよび整形の各工程を順に経て製造される（例えば、特許文献１〜３参照）。予備成形工程は、ロール成形と曲げ打ちの各工程を含み、型鍛造工程は、荒打ちと仕上打ちの各工程を含む。
【０００４】
図１は、従来の一般的な鍛造クランク軸の製造工程を説明するための模式図である。図２は、従来の鍛造クランク軸の一例を模式的に示す図であり、図２（ａ）は平面図、図２（ｂ）は側面図、図２（ｃ）は軸部を代表するジャーナル部の径方向断面図である。
【０００５】
図１、図２に例示するクランク軸１は、４気筒エンジンに搭載されるものであり、５つのジャーナル部Ｊ１〜Ｊ５、４つのピン部Ｐ１〜Ｐ４、フロント部Ｆｒ、フランジ部Ｆｌ、およびジャーナル部Ｊ１〜Ｊ５とピン部Ｐ１〜Ｐ４をそれぞれつなぐ８枚のクランクアーム部（以下、単に「アーム部」ともいう）Ａ１〜Ａ８から構成され、８枚の全てのアーム部Ａ１〜Ａ８にバランスウエイトを有する４気筒−８枚カウンターウエイトのクランク軸である。以下、ジャーナル部Ｊ１〜Ｊ５、ピン部Ｐ１〜Ｐ４、およびアーム部Ａ１〜Ａ８それぞれを総称するとき、その符号は、ジャーナル部で「Ｊ」、ピン部で「Ｐ」、アーム部で「Ａ」と記す。これらのうちで、ジャーナル部Ｊ、ピン部Ｐ、フロント部Ｆｒおよびフランジ部Ｆｌは、いずれも円柱状の軸部である。
【０００６】
図１に示す製造方法では、以下のようにして鍛造クランク軸１が製造される。先ず、予め所定の長さに切断した図１（ａ）に示すビレット２を誘導加熱炉やガス雰囲気加熱炉によって加熱した後、ロール成形を行う。ロール成形工程では、例えば孔型ロールによりビレット２を圧延して絞りつつその体積を長手方向に配分し、中間素材となるロール荒地１０３を成形する（図１（ｂ）参照）。次に、曲げ打ち工程では、ロール成形によって得られたロール荒地１０３を長手方向と直角な方向から部分的にプレス圧下してその体積を配分し、さらなる中間素材となる曲げ荒地１０４を成形する（図１（ｃ）参照）。
【０００７】
続いて、荒打ち工程では、曲げ打ちによって得られた曲げ荒地１０４を上下に一対の金型を用いてプレス鍛造し、クランク軸（最終鍛造製品）のおおよその形状が造形された鍛造材１０５を成形する（図１（ｄ）参照）。さらに、仕上打ち工程では、荒打ちによって得られた荒鍛造材１０５が供され、荒鍛造材１０５を上下に一対の金型を用いてプレス鍛造し、クランク軸と合致する形状が造形された鍛造材１０６を成形する（図１（ｅ）参照）。これら荒打ちおよび仕上打ちのとき、互いに対向する金型の型割面の間から、余材がバリとして流出する。このため、荒鍛造材１０５、仕上鍛造材１０６は、造形されたクランク軸の周囲にそれぞれバリ１０５ａ、１０６ａが大きく付いている。
【０００８】
バリ抜き工程では、仕上打ちによって得られたバリ１０６ａ付きの仕上鍛造材１０６を上下から金型で保持しつつ、刃物型によってバリ１０６ａを打ち抜き除去する。これにより、図１（ｆ）、図２に示すように、鍛造クランク軸１が得られる。整形工程では、バリを除去した鍛造クランク軸１の要所、例えば、ジャーナル部Ｊ、ピン部Ｐ、フロント部Ｆｒ、フランジ部Ｆｌなどといった軸部、場合によってはアーム部Ａを上下から金型で僅かにプレスし、所望の寸法形状に矯正する。こうして、鍛造クランク軸１が製造される。
【０００９】
図１に示す製造工程は、例示する４気筒−８枚カウンターウエイトのクランク軸に限らず、８枚のアーム部Ａのうち、先頭の第１アーム部Ａ１、最後尾の第８アーム部Ａ８、および中央の２枚の第４、第５アーム部Ａ４、Ａ５にバランスウエイトを有する４気筒−４枚カウンターウエイトのクランク軸であっても、同様である。その他に、３気筒エンジン、直列６気筒エンジン、Ｖ型６気筒エンジン、８気筒エンジンなどに搭載されるクランク軸であっても、製造工程は同様である。なお、ピン部の配置角度の調整が必要な場合は、バリ抜き工程の後に、捩り工程が追加される。
【００１０】
図２に示すように、鍛造クランク軸１は、上述した型鍛造工程でバリが発生し、そのバリをバリ抜き工程で除去されることから、その痕跡として、全周にわたりバリ線１０７が現れる。軸部であるジャーナル部Ｊ、ピン部Ｐ、フロント部Ｆｒおよびフランジ部Ｆｌの径方向断面形状は、バリ線１０７を挟んで対称の半円を組み合わせた概ね円形である（図２（ｃ）を参照）。その半円の部分は、それぞれ、仕上打ちで上下に一対の金型における半円形の型彫刻部により形成され、バリ線１０７の位置は、上下の金型の型割面の位置と一致する（図２（ｃ）中の破線を参照）。
【００１１】
このような鍛造クランク軸１は、エンジンに搭載するクランク軸として機能させるため、種々の加工や熱処理が施される。例えば、軸部であるジャーナル部Ｊ、ピン部Ｐ、フロント部Ｆｒおよびフランジ部Ｆｌは、いずれも外周を切削加工され、所定の外径に仕上げられる（図２（ｃ）中の二点鎖線を参照）。特に、ジャーナル部Ｊおよびピン部Ｐの外周は、さらに研磨加工が施されて所定の外径と表面粗さに仕上げられる。外周を機械加工されたジャーナル部は、すべり軸受ブッシュを介してエンジンブロックに支持される。同じくピン部は、ピストンが連結されたコンロッドの端部に、すべり軸受ブッシュを介して連結される。
【００１２】
また、ジャーナル部およびピン部は、すべり軸受ブッシュと摺動することから、耐摩耗性が要求される。このため、ジャーナル部およびピン部の外周には、切削加工の後、研磨加工の前に、高周波焼入れ（ＩＨ）が施されることが多い。
【先行技術文献】
【特許文献】
【００１３】
【特許文献１】特開平５−０００３４９号公報
【特許文献２】特開平１１−３２００１９号公報
【特許文献３】特開２００３−２５３３８４号公報
【発明の概要】
【発明が解決しようとする課題】
【００１４】
ところで、外周機械加工が施されたジャーナル部およびピン部には、研磨加工や高周波焼入れによってその外周面に生じた引張残留応力に起因し、研磨割れやＩＨ割れといった割れ（以下、「加工表面割れ」ともいう）が発生することがある。従来、加工表面割れが発生した場合、研磨加工や高周波焼入れの諸条件を調整して対処している。しかし、これらの諸条件の調整は、極めて煩雑な作業であり、ジャーナル部およびピン部の外径寸法や外周面の面粗さ、焼入れ硬化層の特性を変動させるおそれもあることから、限界がある。このため、加工表面割れの発生を十分に抑制することができず、革新的な対応策が望まれている。
【００１５】
本発明は、上記の問題に鑑みてなされたものであり、外周機械加工後にジャーナル部およびピン部で加工表面割れの発生を防止することができる多気筒エンジン用の鍛造クランク軸の製造方法を提供することを目的とする。
【課題を解決するための手段】
【００１６】
本発明者らは、上記目的を達成するため、種々の試験を行い鋭意検討を重ねた結果、下記（ａ）〜（ｅ）の知見を得た。
【００１７】
（ａ）通常、鍛造クランク軸の原材料としては、Ｓ（硫黄）を含有する炭素鋼が用いられる。これは、鍛造クランク軸を機械加工するにあたり、良好な被削性を確保にするためである。
【００１８】
（ｂ）従来の鍛造クランク軸の軸部で加工表面割れが発生したものを詳細に調査した。その結果、加工表面割れは、バリ線上に相当する位置、すなわち仕上打ち用金型の型割面に対応する位置に限定して発生し、それ以外のバリ線上から外れた位置、その中でも仕上打ち用金型の型彫刻部の底（以下、「型底」ともいう））に対応する位置では全く発生していないことが分かった。
【００１９】
（ｃ）このような加工表面割れの発生状況は以下の理由から説明することができる。鍛造クランク軸の原材料であるビレットの内部には各種の介在物が分散している。上記（ａ）のとおりにＳ含有炭素鋼を原材料として用いる場合、その介在物のほとんどはＭｎＳ（マンガン硫化物）である。鍛造クランク軸を製造する際の型鍛造工程においては、金型の型割面の近傍では鋼が著しく圧下され、鋼の流動も著しいことから、ＭｎＳ介在物は、金型の型割面の間から流出するバリ中で伸長して集積するのは勿論のこと、鍛造クランク軸の軸部における型割面に対応する位置にも集積する。
【００２０】
このため、鍛造クランク軸の軸部における型割面に対応する位置には、ＭｎＳ介在物が密集して存在する。この密集したＭｎＳ介在物は割れ感受性が高く、外周機械加工後に軸部の表面に露出した場合、密集したＭｎＳ介在物を起点にして加工表面割れが発生し易い状況となる。
【００２１】
一方、鍛造クランク軸の軸部におけるバリ線から外れた位置、とりわけ、型底に対応する位置では、型鍛造工程で鋼の流動が少ない。このため、ＭｎＳ介在物は適度に分散した状態に維持されて割れ感受性が低く、外周機械加工後に軸部の表面に露出した場合でも、加工表面割れが発生し難い状況となる。
【００２２】
（ｄ）上記（ｂ）、（ｃ）に示すことから、鍛造クランク軸の軸部における型割面に対応する位置であっても、ＭｎＳ介在物が密集することなく適度に分散した状態であれば、加工表面割れが発生し難いことがわかる。そのＭｎＳ介在物の分布状態は、一定の領域内でＭｎＳ介在物の占める面積率（以下、「硫化物面積率」ともいう）を指標にして整理することができる。そして、後述する実施例で実証するように、軸部の外周機械加工後の表面に相当する部分において、仕上打ち用金型の型割面に対応する位置での硫化物面積率がｘで、仕上打ち用金型の型彫刻部の底に対応する位置での硫化物面積率がｙであり、これらが同等で、その比ｘ／ｙが１．５以下である鍛造クランク軸は、加工表面割れが発生しない。
【００２３】
（ｅ）上記（ｄ）に示す鍛造クランク軸は、その製造過程でバリが生じないか、生じたとしても少ないものであればよい。このような鍛造クランク軸は、多気筒エンジン用である場合、後述する成形装置を用いた製造方法を適用することにより、製造することが可能である。
【００２４】
本発明は、上記（ａ）〜（ｅ）の知見に基づいて完成されたものであり、その要旨は下記の鍛造クランク軸の製造方法にある。
【００２５】
本発明の一実施形態である鍛造クランク軸は、Ｓを含有する炭素鋼からなり、軸部の外周機械加工後の表面に相当する部分において、仕上打ち用金型の型割面に対応する位置での硫化物面積率ｘと仕上打ち用金型の型彫刻部の底に対応する位置での硫化物面積率ｙとの比ｘ／ｙが１．５以下である。
【００２６】
上記の鍛造クランク軸は、質量％で、Ｃ：０．３０〜０．６０％、およびＳ：０．０１〜０．３０％を含有する炭素鋼からなることが好ましい。
【００２７】
上記の鍛造クランク軸は、多気筒エンジン用であることが好ましい。
【００２８】
本発明の実施形態による多気筒エンジン用の鍛造クランク軸は、下記の第１予備成形工程、第２予備成形工程、および仕上打ち工程の、一連の工程を経て製造することができる。
【００２９】
第１予備成形工程は、鍛造クランク軸のジャーナル部と軸方向の長さが同じ粗ジャーナル部、鍛造クランク軸のピン部と軸方向の長さが同じで軸方向と直角な偏芯方向の偏芯量が前記ピン部よりも小さい粗ピン部、および鍛造クランク軸のクランクアーム部よりも軸方向の厚みが厚い粗クランクアーム部がそれぞれ造形されたクランク軸形状の粗素材を成形する。
【００３０】
第２予備成形工程は、固定ジャーナル型と、可動ジャーナル型と、ピン型と、を備えた成形装置を用いる。
固定ジャーナル型は、前記粗素材の粗ジャーナル部のうちの１つの粗ジャーナル部の位置に配置され、当該粗ジャーナル部を軸方向と直角な方向から挟み込んで保持するとともに、当該粗ジャーナル部につながる粗クランクアーム部の側面に接触する。
可動ジャーナル型は、固定ジャーナル型で挟み込まれる粗ジャーナル部以外の粗ジャーナル部それぞれの位置に配置され、当該粗ジャーナル部を個々に軸方向と直角な方向から挟み込んで保持するとともに、各々が当該粗ジャーナル部につながる粗クランクアーム部の側面に接触しつつ、固定ジャーナル型に向けて軸方向に移動する。
ピン型は、粗ピン部それぞれの位置に配置され、当該粗ピン部それぞれの偏芯中心側に宛がわれるとともに、各々が当該粗ピン部につながる粗クランクアーム部の側面に接触しつつ、固定ジャーナル型に向けた軸方向および軸方向と直角な偏芯方向に移動する。
第２予備成形工程は、このような構成の成形装置を用い、粗ジャーナル部を固定ジャーナル型および可動ジャーナル型で挟み込んで保持し、粗ピン部にピン型を宛がった状態から、可動ジャーナル型を軸方向に移動させるとともに、ピン型を軸方向と偏芯方向に移動させることにより、粗クランクアーム部を軸方向に挟圧してその厚みを鍛造クランク軸のクランクアーム部の厚みまで減少させるとともに、粗ピン部を偏芯方向に押圧してその偏芯量を鍛造クランク軸のピン部の偏芯量まで増加させた仕上打ち用素材を成形する。
【００３１】
仕上打ち工程は、前記仕上打ち用素材を上下に一対の金型を用いて仕上打ちし、鍛造クランク軸の最終形状が造形された仕上材を成形する。
更に、前記成形装置は、前記粗ピン部それぞれの偏芯中心側とは反対の外側に、軸方向に移動する補助ピン型を備える。前記第２予備成形工程では、前記可動ジャーナル型、並びに前記ピン型および前記補助ピン型の軸方向への移動に伴って、前記固定ジャーナル型および前記可動ジャーナル型と、前記ピン型および前記補助ピン型との隙間が閉ざされた後に、偏芯変形する前記粗ピン部が前記補助ピン型に到達するように、前記ピン型の偏芯方向への移動が制御される。
また、上記の製造方法において、前記第２予備成形工程では、前記ピン型の偏芯方向への総移動距離を１００％としたとき、当該ピン型に隣接する前記可動ジャーナル型の軸方向への移動が完了した時点で、前記ピン型の偏芯方向への移動距離が総移動距離の９０％以下であり、この後に前記ピン型の偏芯方向への移動が完了することが好ましい。
【発明の効果】
【００３２】
本発明の製造方法によって得られた多気筒エンジン用の鍛造クランク軸によれば、仕上打ち用金型の型割面に対応する位置での硫化物面積率ｘが、仕上打ち用金型の型彫刻部の底に対応する位置での硫化物面積率ｙと同等であるため、外周機械加工後にジャーナル部およびピン部で割れ感受性が低く、研磨加工や高周波焼入れに起因する加工表面割れの発生を防止することができる。つまり、本発明の製造方法によれば、外周機械加工後にジャーナル部およびピン部で加工表面割れの発生を防止することが可能な多気筒エンジン用の鍛造クランク軸を製造することができる。
【図面の簡単な説明】
【００３３】
【図１】図１は、従来の一般的な鍛造クランク軸の製造工程を説明するための模式図である。
【図２】図２は、従来の鍛造クランク軸の一例を模式的に示す図であり、図２（ａ）は平面図、図２（ｂ）は側面図、図２（ｃ）は軸部を代表するジャーナル部の径方向断面図である。
【図３】図３は、本発明の鍛造クランク軸の一例を模式的に示す図であり、図３（ａ）は平面図、図３（ｂ）は側面図、図３（ｃ）は軸部を代表するジャーナル部の径方向断面図である。
【図４】図４は、本発明の鍛造クランク軸を製造過程において、成形装置で被成形対象とする粗素材と、成形された仕上打ち用素材の各形状を模式的に示す平面図である。
【図５】図５は、本発明の鍛造クランク軸の製造工程を示す模式図である。
【図６】図６は、本発明の鍛造クランク軸の製造で用いられる成形装置の構成を示す縦断面図である。
【図７】図７は、図６に示す成形装置による仕上打ち用素材の成形方法を説明するための縦断面図であり、成形初期の状態を示す。
【図８】図８は、図６に示す成形装置による仕上打ち用素材の成形方法を説明するための縦断面図であり、成形完了時の状態をそれぞれ示す。
【図９】図９は、本発明の鍛造クランク軸の製造過程において、仕上打ち用素材の成形で噛み出しが発生する状況を説明するための図である。
【図１０】図１０は、本発明の鍛造クランク軸の製造過程において、仕上打ち用素材の成形で噛み出しの対応策を施した場合の状況を説明するための図である。
【図１１】図１１は、ジャーナル部の型割面に対応する位置における本発明例および比較例それぞれのミクロ観察写真である。
【発明を実施するための形態】
【００３４】
以下に、本発明の鍛造クランク軸の製造方法について、その実施形態を詳述する。
【００３５】
１．鍛造クランク軸の特性
図３は、本発明の鍛造クランク軸の一例を模式的に示す図であり、図３（ａ）は平面図、図３（ｂ）は側面図、図３（ｃ）は軸部を代表するジャーナル部の径方向断面図である。図３（ｃ）には、説明の便宜上、上下に一対の仕上打ち用金型の形状を破線で示し、軸部、すなわちジャーナル部Ｊ、ピン部Ｐ、フロント部Ｆｒおよびフランジ部Ｆｌの外周機械加工の表面を二点鎖線で示している。なお、図３では、４気筒−８枚カウンターウエイトのクランク軸を例示している。
【００３６】
図３に示すように、本発明の鍛造クランク軸１は、バリ線が現れていないか、現れていたとしても軽微なものであり、その製造過程でバリが生じないか、生じたとしても少ないものである。また、本発明の鍛造クランク軸１は、Ｓを含有する炭素鋼からなり、このＳ含有炭素鋼のビレットを原材料として製造されたものである。このＳ含有炭素鋼は、その代表的な組成として、質量％で、Ｃ：０．３０〜０．６０％、およびＳ：０．０１〜０．３０％を含有する。ここで、Ｃ含有量の範囲を０．３０〜０．６０％とする理由は、クランク軸の強度および焼入れ性を確保しつつ、靭性および被削性の低下を抑制するためである。Ｃ含有量の下限は、好ましくは０．３５％以上であり、更に好ましくは０．３７％以上である。一方、Ｃ含有量の上限は、好ましくは０．５８％以下であり、更に好ましくは０．５５％以下である。
【００３７】
Ｓ含有量を０．０１〜０．３０％とする理由は、次のとおりである。Ｓ含有量が０．０１％未満であると、鍛造クランク軸を機械加工するにあたり、良好な被削性を確保にすることができない。被削性の観点からすればＳは多ければ多いほどよいが、Ｓ含有量が０．３０％を超えて多過ぎると、加工表面割れが発生し易くなり、ビレットの製造（連続鋳造）も実質的に困難となる。したがって、Ｓ含有量の下限は、０．０１％以上とする。より好ましくは０．０３％以上であり、更に好ましくは０．０５％以上である。一方、Ｓ含有量の上限は、０．３０％以下とする。
【００３８】
また、本発明の鍛造クランク軸１は、軸部の外周機械加工後の表面（図３（ｃ）中の二点鎖線を参照）に相当する部分において、次のような特性を有する。仕上打ち用金型の型割面に対応する位置（図３（ｃ）中の符号Ｘで示す太線で囲った位置）での硫化物面積率がｘで、仕上打ち用金型の型底に対応する位置（図３（ｃ）中の符号Ｙで示す太線で囲った位置）での硫化物面積率がｙであり、これらが同等で、その比ｘ／ｙが１．５以下である。型割面に対応する位置Ｘは、従来の鍛造クランク軸ではバリ線上の位置に相当する。ここでいう硫化物面積率は、該当位置における軸方向断面上の一定の領域内でＭｎＳ介在物の占める面積率（％）を意味し、該当位置でのＭｎＳ介在物の分布状態の指標となる。すなわち、硫化物面積率が大きいほどＭｎＳ介在物がより密集していることを示し、硫化物面積率が小さいほどＭｎＳ介在物がより分散していることを示す。
【００３９】
型割面に対応する位置Ｘでの硫化物面積率ｘが、型底に対応する位置Ｙでの硫化物面積率ｙと同等で、その比ｘ／ｙが１．５以下である鍛造クランク軸１は、その軸部における型割面に対応する位置Ｘでも、型底に対応する位置Ｙと同程度にＭｎＳ介在物が密集することなく適度に分散した状態である。このため、外周機械加工後にジャーナル部およびピン部で割れ感受性が低く、研磨加工や高周波焼入れに起因する加工表面割れの発生を防止することができる。
【００４０】
このような鍛造クランク軸１は、例えば、多気筒エンジン用である場合には、以下に示す製造方法を適用することにより、製造することが可能である。
【００４１】
２．鍛造クランク軸の製造方法
本発明の鍛造クランク軸が多気筒エンジン用である場合、その製造過程で仕上打ちを行うことを前提とする。そして、仕上打ちの前工程で、その仕上打ちに供する仕上打ち用素材を粗素材から成形するために、後述する成形装置を用いる。
【００４２】
２−１．被成形対象の粗素材と、成形された仕上打ち用素材
図４は、本発明の鍛造クランク軸を製造過程において、成形装置で被成形対象とする粗素材と、成形された仕上打ち用素材の各形状を模式的に示す平面図である。図４では、４気筒−８枚カウンターウエイトのクランク軸を製造する場合の粗素材と仕上打ち用素材を例示している。
【００４３】
図４に示すように、粗素材４は、図１（ｆ）、図３に示す鍛造クランク軸１の形状に依拠しつつも全体として粗いクランク軸形状であり、５つの粗ジャーナル部Ｊ１’〜Ｊ５’、４つの粗ピン部Ｐ１’〜Ｐ４’、粗フロント部Ｆｒ’、粗フランジ部Ｆｌ’、および粗ジャーナル部Ｊ１’〜Ｊ５’と粗ピン部Ｐ１’〜Ｐ４’をそれぞれつなぐ８枚の粗クランクアーム部（以下、単に「粗アーム部」ともいう）Ａ１’〜Ａ８’から構成される。粗素材４にはバリはついていない。以下、粗素材４の粗ジャーナル部Ｊ１’〜Ｊ５’、粗ピン部Ｐ１’〜Ｐ４’、および粗アーム部Ａ１’〜Ａ８’それぞれを総称するとき、その符号は、粗ジャーナル部で「Ｊ’」、粗ピン部で「Ｐ’」、粗アーム部で「Ａ’」と記す。
【００４４】
仕上打ち用素材５は、上記の粗素材４から、詳細は後述する成形装置によって成形されるものであり、５つの粗ジャーナル部Ｊ１”〜Ｊ５”、４つの粗ピン部Ｐ１”〜Ｐ４”、粗フロント部Ｆｒ”、粗フランジ部Ｆｌ”、および粗ジャーナル部Ｊ１”〜Ｊ５”と粗ピン部Ｐ１”〜Ｐ４”をそれぞれつなぐ８枚の粗クランクアーム部（以下、単に「粗アーム部」ともいう）Ａ１”〜Ａ８”から構成される。仕上打ち用素材５にはバリはついていない。以下、仕上打ち用素材５の粗ジャーナル部Ｊ１”〜Ｊ５”、粗ピン部Ｐ１”〜Ｐ４”、および粗アーム部Ａ１”〜Ａ８”それぞれを総称するとき、その符号は、粗ジャーナル部で「Ｊ”」、粗ピン部で「Ｐ”」、粗アーム部で「Ａ”」と記す。
【００４５】
仕上打ち用素材５の形状は、クランク軸（最終鍛造製品）の形状と概ね一致し、丁度、図１（ｄ）に示す荒鍛造材１０５のバリ１０５ａを除いた部分に相当する。すなわち、仕上打ち用素材５の粗ジャーナル部Ｊ”は、最終形状の鍛造クランク軸のジャーナル部Ｊと軸方向の長さが同じである。仕上打ち用素材５の粗ピン部Ｐ”は、最終形状の鍛造クランク軸のピン部Ｐと軸方向の長さが同じで、軸方向と直角な偏芯方向の偏芯量も同じである。仕上打ち用素材５の粗アーム部Ａ”は、最終形状の鍛造クランク軸のアーム部Ａと軸方向の厚みが同じである。
【００４６】
これに対し、粗素材４の粗ジャーナル部Ｊ’は、仕上打ち用素材５の粗ジャーナル部Ｊ”、すなわち鍛造クランク軸のジャーナル部Ｊと軸方向の長さが同じである。粗素材４の粗ピン部Ｐ’は、仕上打ち用素材５の粗ピン部Ｐ”、すなわち鍛造クランク軸のピン部Ｐと軸方向の長さが同じであるが、偏芯量が仕上打ち用素材５の粗ピン部Ｐ”よりも小さい。粗素材４の粗アーム部Ａ’は、仕上打ち用素材５の粗アーム部Ａ”、すなわち鍛造クランク軸のアーム部Ａよりも軸方向の厚みが厚い。要するに、粗素材４は、仕上打ち用素材５（最終形状の鍛造クランク軸）と比較して、粗アーム部Ａ’の厚みが厚い分だけ全長が長くて、粗ピン部Ｐ’の偏芯量が小さく、比較的緩やかなクランク軸形状となっている。
【００４７】
もっとも、厳密に言えば、仕上打ち用素材５は、最終形状の鍛造クランク軸に対し、粗アーム部Ａ”の厚みが僅かに薄くされ、その分だけ粗ジャーナル部Ｊ”および粗ピン部Ｐ”の軸方向長さが僅かに大きくされている。仕上打ちの際に仕上打ち用素材５を金型内に収容し易くし、かじり疵の発生を防止するためである。これに応じて、粗素材４も、最終形状の鍛造クランク軸に対し、粗ジャーナル部Ｊ’および粗ピン部Ｐ’の軸方向長さが僅かに大きくされている。
【００４８】
２−２．製造工程
図５は、本発明の鍛造クランク軸の製造工程を示す模式図である。図５に示すように、鍛造クランク軸の製造方法は、第１予備成形、第２予備成形、仕上打ちの各工程を含み、必要に応じて、バリ抜き、整形の各工程を含む。なお、ピン部の配置角度の調整が必要な場合は、バリ抜き工程の後に、捩り工程が追加される。
【００４９】
第１予備成形工程は、上記の粗素材４を造形する工程である。第１予備成形工程では、断面が丸形の丸ビレットを原材料とし、この丸ビレットを誘導加熱炉やガス雰囲気加熱炉によって加熱した後に予備成形加工を施すことにより、粗素材４を造形することができる。例えば、孔型ロールにより丸ビレットを絞り圧延してその体積を長手方向に配分するロール成形を行い、これによって得られたロール荒地を長手方向と直角な方向から部分的にプレス圧下してその体積を配分する曲げ打ち（通称「平押し」ともいう）を繰り返し行えば、粗素材４を造形することが可能である。そのほかに、前記特許文献１、２に開示される技術を用いても、粗素材４の造形は可能である。また、クロスロールや閉塞鍛造を採用してもよい。
【００５０】
第２予備成形工程は、下記の図６に示す成形装置を用いることにより、上記の粗素材４から、上記の仕上げ打ち用素材５を成形する工程である。仕上打ち工程は、上記の仕上打ち用素材５が供され、上下に一対の金型を用いてプレス鍛造することにより、鍛造クランク軸１を得る工程である。
【００５１】
２−３．仕上打ち用素材の成形装置
図６は、本発明の鍛造クランク軸の製造で用いられる成形装置の構成を示す縦断面図である。図６には、４気筒−８枚カウンターウエイトのクランク軸を製造する場合の成形装置、すなわち前記図２に示す粗素材４から仕上打ち用素材５を成形する成形装置を例示している。
【００５２】
図６に示すように、成形装置は、プレス機を利用したものであり、基礎となる固定の下側ハードプレート２０と、プレス機のラムの駆動に伴って下降する上側ハードプレート２１を有する。下側ハードプレート２０の真上には、弾性部材２４を介して下側金型支持台２２が弾性的に支持されており、この下側金型支持台２２は、上下方向に移動が許容されている。弾性部材２４としては、皿ばねやコイルばねや空気ばねなどを適用することができ、そのほかにも油圧ばねシステムを適用することができる。上側ハードプレート２１の真下には、支柱２５を介して上側金型支持台２３が固定されており、この上側金型支持台２３は、プレス機（ラム）の駆動により上側ハードプレート２１と一体で下降する。
【００５３】
図６に示す成形装置では、粗素材４を、粗ピン部Ｐ’の偏芯方向を鉛直方向に合わせ、第１、第４粗ピン部Ｐ１’、Ｐ４’を上に配置した姿勢、言い換えれば第２、第３粗ピン部Ｐ２’、Ｐ３’を下に配置した姿勢で金型内に収容し、仕上打ち用素材に成形する。このため、下側金型支持台２２と上側金型支持台２３には、粗素材４の軸方向に沿って分割され、それぞれ上下で対を成す固定ジャーナル型１０Ｕ、１０Ｂ、可動ジャーナル型１１Ｕ、１１Ｂ、並びにピン型１２および補助ピン型１３が取り付けられている。
【００５４】
固定ジャーナル型１０Ｕ、１０Ｂは、粗素材４における粗ジャーナル部Ｊ’のうちの１つの粗ジャーナル部Ｊ’の位置、例えば図６では、中央の第３粗ジャーナル部Ｊ３’の位置に配置され、上下のそれぞれが上側金型支持台２３、下側金型支持台２２に取り付けられている。特に、固定ジャーナル型１０Ｕ、１０Ｂは、上下のいずれも、上側金型支持台２３、下側金型支持台２２に対し完全に固定されている。
【００５５】
固定ジャーナル型１０Ｕ、１０Ｂには、それぞれ、半円筒状の第１彫り込み部１０Ｕａ、１０Ｂａと、この第１彫り込み部１０Ｕａ、１０Ｂａの前後（図６では左右）に隣接して第２彫り込み部１０Ｕｂ、１０Ｂｂが形成されている。第１彫り込み部１０Ｕａ、１０Ｂａの長さは、仕上打ち用素材５における第３粗ジャーナル部Ｊ３”の軸方向の長さと同じである。第２彫り込み部１０Ｕｂ、１０Ｂｂの長さは、仕上打ち用素材５におけるそのジャーナル部Ｊ３”につながる粗アーム部Ａ”（第４、第５粗アーム部Ａ４”、Ａ５”）の軸方向の厚みと同じである。
【００５６】
固定ジャーナル型１０Ｕ、１０Ｂは、プレス機の駆動に伴う上側金型支持台２３の下降、すなわちプレス機の圧下により、第１彫り込み部１０Ｕａ、１０Ｂａで第３粗ジャーナル部Ｊ３’を上下から挟み込んで保持する。これと同時に、固定ジャーナル型１０Ｕ、１０Ｂは、第２彫り込み部１０Ｕｂ、１０Ｂｂの第１彫り込み部１０Ｕａ、１０Ｂａ側の面が、第３粗ジャーナル部Ｊ３’につながる第４、第５粗アーム部Ａ４’、Ａ５’における第３粗ジャーナル部Ｊ３’側の側面に接触した状態にされる。
【００５７】
可動ジャーナル型１１Ｕ、１１Ｂは、固定ジャーナル型１０Ｕ、１０Ｂで挟み込まれる粗素材４における粗ジャーナル部Ｊ’以外の粗ジャーナル部Ｊ’それぞれの位置、例えば図６では、第１、第２、第４、第５粗ジャーナル部Ｊ１’、Ｊ２’、Ｊ４’、Ｊ５’それぞれの位置に配置され、上下のそれぞれが上側金型支持台２３、下側金型支持台２２に取り付けられている。特に、可動ジャーナル型１１Ｕ、１１Ｂは、上下のいずれも、上側金型支持台２３、下側金型支持台２２に対し、固定ジャーナル型１０Ｕ、１０Ｂに向けての軸方向に移動が許容されている。
【００５８】
可動ジャーナル型１１Ｕ、１１Ｂには、それぞれ、半円筒状の第１彫り込み部１１Ｕａ、１１Ｂａと、この第１彫り込み部１１Ｕａ、１１Ｂａの前後（図６では左右）に隣接して第２彫り込み部１１Ｕｂ、１１Ｂｂが形成されている。第１彫り込み部１１Ｕａ、１１Ｂａの長さは、仕上打ち用素材５における第１、第２、第４および第５粗ジャーナル部Ｊ１”、Ｊ２”、Ｊ４”、Ｊ５”の軸方向の長さと同じである。第２彫り込み部１１Ｕｂ、１１Ｂｂの長さは、仕上打ち用素材５におけるそれらの粗ジャーナル部Ｊ１”、Ｊ２”、Ｊ４”、Ｊ５”につながる粗アーム部Ａ”の軸方向の厚みと同じである。
【００５９】
可動ジャーナル型１１Ｕ、１１Ｂは、プレス機の駆動に伴う上側金型支持台２３の下降、すなわちプレス機の圧下により、第１彫り込み部１１Ｕａ、１１Ｂａで各粗ジャーナル部Ｊ’を個々に上下から挟み込んで保持する。これと同時に、可動ジャーナル型１１Ｕ、１１Ｂは、第２彫り込み部１１Ｕｂ、１１Ｂｂの第１彫り込み部１１Ｕａ、１１Ｂａ側の面が、各粗ジャーナル部Ｊ’につながる粗アーム部Ａ’における各粗ジャーナル部Ｊ’側の側面に接触した状態にされる。
【００６０】
ここで、両端の第１、第５粗ジャーナル部Ｊ１’、Ｊ５’の位置に配置された可動ジャーナル型１１Ｕ、１１Ｂの端面は、傾斜面１４Ｕ、１４Ｂとなっている。これに対し、下側ハードプレート２０上には、それらの第１、第５粗ジャーナル部Ｊ１’、Ｊ５’の可動ジャーナル型１１Ｕ、１１Ｂの傾斜面１４Ｕ、１４Ｂの位置に対応して、個々に、第１楔２６が立設されており、各第１楔２６は、下側金型支持台２２を貫通して上方に突き出している。第１、第５粗ジャーナル部Ｊ１’、Ｊ５’の可動ジャーナル型１１Ｕ、１１Ｂのうち、下側の可動ジャーナル型１１Ｂの傾斜面１４Ｂは、初期状態で第１楔２６の斜面に接触している。一方、上側の可動ジャーナル型１１Ｕの傾斜面１４Ｕは、プレス機の駆動に伴う上側金型支持台２３の下降、すなわちプレス機の圧下により、第１楔２６の斜面に接触した状態にされる。
【００６１】
また、中央寄りの第２、第４粗ジャーナル部Ｊ２’、Ｊ４’の位置に配置された可動ジャーナル型１１Ｕ、１１Ｂには、第１彫り込み部１１Ｕａ、１１Ｂａおよび第２彫り込み部１１Ｕｂ、１１Ｂｂから外れた側部（図６では紙面の手前と奥）に、傾斜面１５Ｕ、１５Ｂを有する図示しないブロックが固定されている。これに対し、下側ハードプレート２０上には、それらの第２、第４粗ジャーナル部Ｊ２’、Ｊ４’の可動ジャーナル型１１Ｕ、１１Ｂの傾斜面１５Ｕ、１５Ｂの位置に対応して、個々に、第２楔２７が立設されており、各第２楔２７は、下側金型支持台２２を貫通して上方に突き出している。第２、第４粗ジャーナル部Ｊ２’、Ｊ４’の可動ジャーナル型１１Ｕ、１１Ｂのうち、下側の可動ジャーナル型１１Ｂの傾斜面１５Ｂは、初期状態で第２楔２７の斜面に接触している。一方、上側の可動ジャーナル型１１Ｕの傾斜面１５Ｕは、プレス機の駆動に伴う上側金型支持台２３の下降、すなわちプレス機の圧下により、第２楔２７の斜面に接触した状態にされる。
【００６２】
そして、プレス機の圧下の継続に伴って、上側の可動ジャーナル型１１Ｕが下側の可動ジャーナル型１１Ｂと一体で押し下げられる。これにより、第１、第５粗ジャーナル部Ｊ１’、Ｊ５’の可動ジャーナル型１１Ｕ、１１Ｂは、上下のいずれも、その傾斜面１４Ｕ、１４Ｂが第１楔２６の斜面に沿って摺動することから、第３粗ジャーナル部Ｊ３’の固定ジャーナル型１０Ｕ、１０Ｂに向けて軸方向に移動するようになる。これと同時に、第２、第４粗ジャーナル部Ｊ２’、Ｊ４’の可動ジャーナル型１１Ｕ、１１Ｂは、上下のいずれも、その傾斜面１５Ｕ、１５Ｂが第２楔２７の斜面に沿って摺動することから、第３粗ジャーナル部Ｊ３’の固定ジャーナル型１０Ｕ、１０Ｂに向けて軸方向に移動するようになる。要するに、可動ジャーナル型１１Ｕ、１１Ｂは、個々に楔機構により軸方向に移動することができる。
【００６３】
上下で対を成すピン型１２と補助ピン型１３は、粗素材４における粗ピン部Ｐ’それぞれの位置に配置され、上下のそれぞれが上側金型支持台２３、下側金型支持台２２に取り付けられている。ピン型１２は、粗ピン部Ｐ’それぞれの偏芯中心側に配置されるものであり、他方の補助ピン型１３は、粗ピン部Ｐ’それぞれの偏芯中心側とは反対の外側に配置されるものである。例えば、第１粗ピン部Ｐ１’の位置では、第１粗ピン部Ｐ１’の配置が上側であることから、ピン型１２が下側金型支持台２２に取り付けられるとともに、補助ピン型１３が上側金型支持台２３に取り付けられる。
【００６４】
特に、ピン型１２と補助ピン型１３は、上下のいずれも、上側金型支持台２３、下側金型支持台２２に対し、固定ジャーナル型１０Ｕ、１０Ｂに向けての軸方向に移動が許容されている。さらに、ピン型１２に限っては、粗ピン部Ｐ’に向けての偏芯方向にも移動が許容されている。
【００６５】
ピン型１２、補助ピン型１３には、それぞれ、半円筒状の彫り込み部１２ａ、１３ａが形成されている。彫り込み部１２ａ、１３ａの長さは、仕上打ち用素材５における粗ピン部Ｐ”の軸方向の長さと同じである。
【００６６】
ピン型１２は、プレス機の駆動に伴う上側金型支持台２３の下降、すなわちプレス機の圧下により、彫り込み部１２ａが各粗ピン部Ｐ’の偏芯中心側に宛がわれ、ピン型１２の両側面が、各粗ピン部Ｐ’につながる粗アーム部Ａ’における各粗ピン部Ｐ’側の側面に接触した状態にされる。
【００６７】
そして、ピン型１２と補助ピン型１３は、プレス機の圧下の継続に伴って一体で押し下げられる。これにより、ピン型１２と補助ピン型１３は、上記したように可動ジャーナル型１１Ｕ、１１Ｂが軸方向に移動するのに連れて、第３粗ジャーナル部Ｊ３’の固定ジャーナル型１０Ｕ、１０Ｂに向けて軸方向に移動する。また、ピン型１２の偏芯方向への移動は、各ピン型１２に連結された油圧シリンダ１６の駆動により行われる。
【００６８】
なお、ピン型１２と補助ピン型１３の軸方向への移動は、可動ジャーナル型１１Ｕ、１１Ｂと同様の楔機構や、油圧シリンダや、サーボモータなどの別途の機構を用いて、強制的に行ってもよい。補助ピン型１３は、隣接する一対の可動ジャーナル型１１Ｕ、１１Ｂのうちの一方と一体化されていても構わない。
【００６９】
図６に示す初期状態では、個々に軸方向に連なる固定ジャーナル型１０Ｕ、１０Ｂおよび可動ジャーナル型１１Ｕ、１１Ｂと、ピン型１２および補助ピン型１３との間に、可動ジャーナル型１１Ｕ、１１Ｂ、並びにピン型１２および補助ピン型１３の軸方向への移動を許容するために、隙間が確保されている。これらの各隙間の寸法は、仕上打ち用素材５における粗アーム部Ａ”の厚みと粗素材４における粗アーム部Ａ’の厚みの差である。
【００７０】
次に、このような構成の成形装置による仕上打ち用素材の成形方法について説明する。
図７および図８は、図６に示す成形装置による仕上打ち用素材の成形方法を説明するための縦断面図であり、図７は成形初期の状態を、図８は成形完了時の状態をそれぞれ示す。
【００７１】
前記図６に示す下側の固定ジャーナル型１０Ｂ、可動ジャーナル型１１Ｂ、並びにピン型１２および補助ピン型１３に粗素材４を収容し、プレス機の圧下を開始する。すると、先ず、図７に示すように、上側の固定ジャーナル型１０Ｕおよび可動ジャーナル型１１Ｕが、それぞれ、下側の固定ジャーナル型１０Ｂおよび可動ジャーナル型１１Ｂに当接する。
【００７２】
これにより、粗素材４は、各粗ジャーナル部Ｊ’が固定ジャーナル型１０Ｕ、１０Ｂおよび可動ジャーナル型１１Ｕ、１１Ｂによって上下から保持され、各粗ピン部Ｐ’の偏芯中心側にピン型１２が宛がわれた状態になる。この状態のとき、粗素材４の各粗アーム部Ａ’における粗ジャーナル部Ｊ’側の側面には、固定ジャーナル型１０Ｕ、１０Ｂおよび可動ジャーナル型１１Ｕ、１１Ｂが接触し、各粗アーム部Ａ’における粗ピン部Ｐ’側の側面には、ピン型１２が接触している。また、この状態のとき、第１、第５粗ジャーナル部Ｊ１’、Ｊ５’の可動ジャーナル型１１Ｕ、１１Ｂの傾斜面１４Ｕ、１４Ｂが第１楔２６の斜面に接触し、第２、第４粗ジャーナル部Ｊ２’、Ｊ４’の可動ジャーナル型１１Ｕ、１１Ｂの傾斜面１５Ｕ、１５Ｂが第２楔２７の斜面に接触している。
【００７３】
この状態から、そのままプレス機の圧下を継続する。すると、第１、第５粗ジャーナル部Ｊ１’、Ｊ５’の可動ジャーナル型１１Ｕ、１１Ｂは、各々の傾斜面１４Ｕ、１４Ｂが第１楔２６の斜面に沿って摺動し、この楔機構により、第３粗ジャーナル部Ｊ３’の固定ジャーナル型１０Ｕ、１０Ｂに向けて軸方向に移動する。これと同時に、第２、第４粗ジャーナル部Ｊ２’、Ｊ４’の可動ジャーナル型１１Ｕ、１１Ｂは、各々の傾斜面１５Ｕ、１５Ｂが第２楔２７の斜面に沿って摺動し、この楔機構により、第３粗ジャーナル部Ｊ３’の固定ジャーナル型１０Ｕ、１０Ｂに向けて軸方向に移動する。このように可動ジャーナル型１１Ｕ、１１Ｂが個々に楔機構により軸方向に移動するのに伴って、ピン型１２と補助ピン型１３も、第３粗ジャーナル部Ｊ３’の固定ジャーナル型１０Ｕ、１０Ｂに向けて軸方向に移動する。
【００７４】
これにより、固定ジャーナル型１０Ｕ、１０Ｂおよび可動ジャーナル型１１Ｕ、１１Ｂと、ピン型１２および補助ピン型１３との隙間が次第に狭まり、終にはそれらの各隙間がなくなる。その際、粗素材４は、固定ジャーナル型１０Ｕ、１０Ｂ、可動ジャーナル型１１Ｕ、１１Ｂおよびピン型１２により、粗ジャーナル部Ｊ’および粗ピン部Ｐ’の軸方向の長さが維持されながら、粗アーム部Ａ’が軸方向に挟圧され、粗アーム部Ａ’の厚みが仕上打ち用素材５の粗アーム部Ａ”の厚みまで減少させられる（図８参照）。
【００７５】
また、可動ジャーナル型１１Ｕ、１１Ｂ、並びにピン型１２および補助ピン型１３の軸方向への移動に応じ、各ピン型１２の油圧シリンダ１６を駆動する。すると、各ピン型１２は、個々に、粗素材４の粗ピン部Ｐ’を偏芯方向に押圧する。これにより、粗素材４の粗ピン部Ｐ’は偏芯方向にずれ、その偏芯量が仕上打ち用素材５の粗ピン部Ｐ”の偏芯量まで増加させられる（図８参照）。
【００７６】
このようにして、バリのない粗素材４から、アーム部Ａの厚みが薄い鍛造クランク軸（最終鍛造製品）の形状と概ね一致した形状で、バリのない仕上打ち用素材５を成形することができる。そして、このようなバリなしの仕上打ち用素材５を仕上打ちに供して仕上打ちを行えば、多少のバリは発生するが、アーム部の輪郭形状を含めて鍛造クランク軸の最終形状を造形することができる。したがって、多気筒エンジン用の鍛造クランク軸を歩留り良く、しかも、その形状を問わずに高い寸法精度で製造することが可能になる。もっとも、粗素材の段階でアーム部にバランスウエイトに相当する部分を造形しておけば、バランスウエイトを有する鍛造クランク軸の製造も可能である。
【００７７】
前記図６〜図８に示す成形装置では、第１粗ジャーナル部Ｊ１’の可動ジャーナル型１１Ｕ、１１Ｂの傾斜面１４Ｕ、１４Ｂおよびこれと接触する第１楔２６の斜面と、第５粗ジャーナル部Ｊ５’の可動ジャーナル型１１Ｕ、１１Ｂの傾斜面１４Ｕ、１４Ｂおよびこれと接触する第１楔２６の斜面とは、傾斜角度が鉛直面を基準に正反対とされている。また、第２粗ジャーナル部Ｊ２’の可動ジャーナル型１１Ｕ、１１Ｂの傾斜面１５Ｕ、１５Ｂおよびこれと接触する第２楔２７の斜面と、第４粗ジャーナル部Ｊ４’の可動ジャーナル型１１Ｕ、１１Ｂの傾斜面１５Ｕ、１５Ｂおよびこれと接触する第２楔２７の斜面とは、傾斜角度が鉛直面を基準に正反対とされている。さらに、第１楔２６の斜面の角度（第１、第５粗ジャーナル部Ｊ１’、Ｊ５’の可動ジャーナル型１１Ｕ、１１Ｂの傾斜面１４Ｕ、１４Ｂの角度）は、第２楔２７の斜面の角度（第２、第４粗ジャーナル部Ｊ２’、Ｊ４’の可動ジャーナル型１１Ｕ、１１Ｂの傾斜面１５Ｕ、１５Ｂの角度）よりも大きくされている。このように、各可動ジャーナル型１１Ｕ、１１Ｂを軸方向に移動させる楔機構の楔角度を可動ジャーナル型１１Ｕ、１１Ｂごとに異ならせている理由は、粗アーム部Ａ’を軸方向に挟圧して厚みを減少させる変形速度をすべての粗アーム部Ａ’で一定にするためである。
【００７８】
前記図６〜図８に示す成形装置で用いる粗素材４は、粗ジャーナル部Ｊ’の断面積が、仕上打ち用素材５の粗ジャーナル部Ｊ”、すなわち鍛造クランク軸のジャーナル部Ｊの断面積と同じであるか、それよりも大きい。同様に、粗素材４の粗ピン部Ｐ’の断面積は、仕上打ち用素材５の粗ピン部Ｐ”、すなわち鍛造クランク軸のピン部Ｐの断面積と同じであるか、それよりも大きい。粗素材４の粗ジャーナル部Ｊ’の断面積が仕上打ち用素材５の粗ジャーナル部Ｊ”の断面積よりも大きく、粗素材４の粗ピン部Ｐ’の断面積が仕上打ち用素材５の粗ピン部Ｐ”の断面積よりも大きい場合であっても、固定ジャーナル型１０Ｕ、１０Ｂおよび可動ジャーナル型１１Ｕ、１１Ｂによる粗ジャーナル部Ｊ’の挟み込み保持、およびこれに続く可動ジャーナル型１１Ｕ、１１Ｂの軸方向への移動に伴い、粗ジャーナル部Ｊ’の断面積を仕上打ち用素材５の粗ジャーナル部Ｊ”の断面積まで減少させことができ、ピン型１２の軸方向への移動および偏芯方向への移動に伴い、粗ピン部Ｐ’の断面積を仕上打ち用素材５の粗ピン部Ｐ”の断面積まで減少させることができる。
【００７９】
以上説明した仕上打ち用素材の成形で留意すべき点として、局部的な噛み出しの発生がある。以下に、噛み出しの発生原理とその対応策について説明する。
【００８０】
図９は、本発明の成形装置による仕上打ち用素材の成形で噛み出しが発生する状況を説明するための図であり、図１０は、その対応策を施した場合の状況を説明するための図である。図９および図１０中、（ａ）は成形初期の状態を、（ｂ）は成形途中の状態を、（ｃ）は成形完了時の状態を、（ｄ）は成形完了後に成形装置から取り出した仕上打ち用素材をそれぞれ示す。
【００８１】
図９（ａ）に示すように、成形が開始されると、可動ジャーナル型１１Ｕ、１１Ｂが軸方向へ移動するとともに、ピン型１２および補助ピン型１３が軸方向と偏芯方向へ移動する。その後、図９（ｂ）に示すように、可動ジャーナル型１１Ｕ、１１Ｂ、並びにピン型１２および補助ピン型１３の軸方向への移動が完了する前に、すなわち、固定ジャーナル型１０Ｕ、１０Ｂおよび可動ジャーナル型１１Ｕ、１１Ｂと、ピン型１２および補助ピン型１３との隙間が閉ざされる前に、偏芯変形する粗ピン部Ｐ’が補助ピン型１３に到達すると、この補助ピン型１３と、固定ジャーナル型１０Ｕ、１０Ｂおよび可動ジャーナル型１１Ｕ、１１Ｂとの隙間に、粗ピン部Ｐ’の肉が流入してしまう。この流入した肉は、成形の進行に伴って薄く延ばされていくものの、図９（ｃ）に示すように、成形完了時にも残存する。こうして、図９（ｄ）に示すように、仕上打ち用素材５の粗ピン部Ｐ”の外側には、隣接する粗アーム部Ａ’との境界に局所的な噛み出し部５ａが現れる。
【００８２】
噛み出し部５ａは、次工程の仕上打ちで製品に打ち込まれてかぶり疵となる。したがって、製品品質を確保する観点から、噛み出しの発生を防止する必要がある。
【００８３】
噛み出しの発生を防止する対応策としては、固定ジャーナル型１０Ｕ、１０Ｂおよび可動ジャーナル型１１Ｕ、１１Ｂと、ピン型１２および補助ピン型１３との隙間が閉ざされた後に、偏芯変形する粗ピン部Ｐ’が補助ピン型１３に到達するように、ピン型１２の偏芯方向への移動を制御すればよい。具体的には、可動ジャーナル型１１Ｕ、１１Ｂ、並びにピン型１２および補助ピン型１３の軸方向への移動が完了した後に、ピン型１２の偏芯方向への移動を完了させればよい。例えば、ピン型１２の偏芯方向への総移動距離を１００％としたとき、そのピン型１２に隣接する可動ジャーナル型１１Ｕ、１１Ｂの軸方向への移動が完了した時点で、ピン型１２の偏芯方向への移動距離が総移動距離の９０％以下（より好適には８３％以下、さらに好適には６０％以下）であり、この後にピン型１２の偏芯方向への移動が完了することが好ましい。
【００８４】
すなわち、図１０（ａ）に示すように、成形を開始し、その後、図１０（ｂ）に示すように、ピン型１２の偏芯方向への移動距離が総移動距離の９０％に達するまでに、可動ジャーナル型１１Ｕ、１１Ｂ、並びにピン型１２および補助ピン型１３の軸方向への移動を完了させる。そうすると、この時点では、固定ジャーナル型１０Ｕ、１０Ｂおよび可動ジャーナル型１１Ｕ、１１Ｂと、ピン型１２および補助ピン型１３との隙間が閉ざされているものの、偏芯変形する粗ピン部Ｐ’が補助ピン型１３に到達していない。そして、ピン型１２の偏芯方向への移動に伴って粗ピン部Ｐ’が補助ピン型１３に到達し、その移動が完了すると、図１０（ｃ）に示すように、成形が完了する。このため、補助ピン型１３と、固定ジャーナル型１０Ｕ、１０Ｂおよび可動ジャーナル型１１Ｕ、１１Ｂとの隙間に、粗ピン部Ｐ’の肉が流入する事態は起こらない。こうして、図１０（ｄ）に示すように、噛み出しのない高品位の仕上打ち用素材５を得ることができる。
【００８５】
可動ジャーナル型の軸方向への移動が完了するまでのピン型の偏芯方向への移動過程は、任意に変更することが可能である。例えば、ピン型の偏芯方向への移動は、可動ジャーナル型の軸方向への移動開始と同時に開始してもよいし、それよりも前に開始してもよく、又は可動ジャーナル型の軸方向への移動がある程度進行してから開始してもよい。また、ピン型の偏芯方向への移動は、開始後、一定量移動した位置で一旦停止させ、可動ジャーナル型の軸方向への移動が完了した後に再開してもよい。
【００８６】
その他本発明は上記の実施形態に限定されず、本発明の趣旨を逸脱しない範囲で、種々の変更が可能である。例えば、前記図６に示す成形装置において、可動ジャーナル型を軸方向へ移動させる機構としては、上記の実施形態ではプレス機を利用した楔機構を採用しているが、これに限らず、リンク機構を採用してもよいし、プレス機の利用に代えて油圧シリンダやサーボモータを利用しても構わない。また、ピン型を偏芯方向へ移動させる機構としては、油圧シリンダに限らず、サーボモータであってもよい。
【００８７】
また、前記図６に示す成形装置では、上側金型支持台を上側ハードプレートに固定するとともに、下側金型支持台を下側ハードプレートで弾性的に支持し、当該下側ハードプレートに楔を設置して、この楔で上下の可動ジャーナル型を移動させるようにした構成であるが、これとは上下を反転させた構成でも構わない。上下の各金型支持台をそれぞれのハードプレートで弾性的に支持し、ハードプレートにそれぞれ楔を設置して、各楔で上下の各可動ジャーナル型を移動させるように構成することもできる。
【００８８】
また、前記図６に示す成形装置では、補助ピン型は、軸方向にのみ移動が許容されているが、これに加えて偏芯方向とは逆方向にも移動が許容される構成とし、これにより、ピン型と補助ピン型が各粗ピン部Ｐ’を個々に上下から挟み込んで保持しながら、互いに連動して偏芯方向に移動するようにしてもよい。
【実施例】
【００８９】
本発明の効果を確認するため、直径が６１ｍｍで長さが６００ｍｍの丸ビレットを原材料とし、前記図６に示す成形装置を用いた予備成形工程を含む前記図５に示す製造工程を経ることにより、ジャーナル部の外径が４９ｍｍでピン部の外径が４６ｍｍの４気筒−８枚カウンターウエイトの鍛造クランク軸を製造した。また、比較のために、前記図１に示す製造工程を経ることにより、バリ線を有する鍛造クランク軸を製造した。このとき、本発明例では、下記表１に示す鋼種ＡのＳ含有炭素鋼を原材料として用い、比較例では同表に示す鋼種Ｂ、Ｃの２種類のＳ含有炭素鋼を原材料として用いた。
【００９０】
【表１】
0006020692.tif 000002
【００９１】
製造した鍛造クランク軸からジャーナル部とピン部を切り出して各々の外周を切削加工し、各々の仕上がり外径に相当する４４ｍｍの外径で、厚さが１０ｍｍの試験体を作製した。そして、以下に示す２つの評価試験を行った。
【００９２】
１つ目の評価試験として、ジャーナル部とピン部の各試験体の型割面に対応する位置（前記図３（ｃ）中の符号Ｘで示す位置）、および型底に対応する位置（前記図３（ｃ）中の符号Ｙで示す位置）それぞれの外周面から２０ｍｍ角の試片を採取し、各試片の表面を研磨した後、その表面のミクロ観察を行った。このミクロ観察より、各位置での硫化物面積率ｘ、ｙを算出した。このとき、４００倍の倍率で試片表面の全域にわたってミクロ観察を行い、個々の視野ごとに画像解析によりＭｎＳ介在物の占める領域を認識して硫化物面積率を算出し、その硫化物面積率の高いほうから８視野分を選定し、その平均値を各位置での硫化物面積率ｘ、ｙとした。そして、得られた硫化物面積率ｘ、ｙから各位置での硫化物面積率の比ｘ／ｙを算出した。
【００９３】
２つ目の評価試験として、ジャーナル部とピン部の各試験体を用い、各々の外周を高周波焼入れし、その後に各試験体を濃度が４．１％の塩酸に２４時間浸漬させた。そして、得られたジャーナル部とピン部の各試験体の型割面に対応する位置（前記図３（ｃ）中の符号Ｘで示す位置）、および型底に対応する位置（前記図３（ｃ）中の符号Ｙで示す位置）それぞれの外周面を蛍光磁粉探傷（ＭＴ）により観察し、割れの発生有無を調査した。この２つ目の評価試験は、加工表面割れの発生をより過酷な条件で想定した試験である。
【００９４】
下記表２に、これらの２つの試験結果をまとめて示す。また、図１１に、実施例での試験結果の一例として、ジャーナル部の型割面に対応する位置における本発明例および比較例それぞれのミクロ観察写真を示す。図１１中、点在する黒色の部分がＭｎＳ介在物である。
【００９５】
【表２】
0006020692.tif 000003
【００９６】
表２および図１１に示す結果から次のことが示される。表２に示すとおり、試験Ｎｏ．１〜４は本発明例であり、試験Ｎｏ．５〜１０は比較例である。
【００９７】
本発明例の試験Ｎｏ．１〜４では、表２に示すように、型割面に対応する位置での硫化物面積率ｘは０．０９〜０．２１％であり、型底に対応する位置での硫化物面積率ｙは０．１４〜０．１７％であり、両者の比ｘ／ｙは最大でも１．３１であった。そして、いずれでも割れは発生しなかった。また、型割面に対応する位置では、図１１に示すように、ＭｎＳ介在物が適度に分散した状態になっていた。
【００９８】
一方、比較例の試験Ｎｏ．５〜１０では、表２に示すように、型割面に対応する位置での硫化物面積率ｘは０．３４〜０．５３％であり、型底に対応する位置での硫化物面積率ｙは０．１４〜０．２３％であり、両者の比ｘ／ｙは最小でも１．９０であった。そして、型底に対応する位置では全てで割れが発生しなかったが、型割面に対応する位置では全てで割れが発生した。また、型割面に対応する位置では、図１１に示すように、ＭｎＳ介在物が密集して存在する状態になっていた。
【００９９】
したがって、硫化物面積率ｘ、ｙの比ｘ／ｙが、ばらつきを見越しても１．５以下であれば、ＭｎＳ介在物が密集することなく適度に分散した状態であり、割れ感受性が低く、加工表面割れが発生しないことがわかった。
【産業上の利用可能性】
【０１００】
本発明は、熱間鍛造によって製造される鍛造クランク軸、とりわけ多気筒エンジン用の鍛造クランク軸に有効に利用できる。
【符号の説明】
【０１０１】
１：鍛造クランク軸、    Ｊ、Ｊ１〜Ｊ５：ジャーナル部、
Ｐ、Ｐ１〜Ｐ４：ピン部、    Ｆｒ：フロント部、
Ｆｌ：フランジ部、    Ａ、Ａ１〜Ａ８：クランクアーム部、
２：ビレット、
４：粗素材、    Ｊ’、Ｊ１’〜Ｊ５’：粗素材の粗ジャーナル部、
Ｐ’、Ｐ１’〜Ｐ４’：粗素材の粗ピン部、
Ｆｒ’：粗素材の粗フロント部、    Ｆｌ’：粗素材の粗フランジ部、
Ａ’、Ａ１’〜Ａ８’：粗素材の粗クランクアーム部、
５：仕上打ち用素材、
Ｊ”、Ｊ１”〜Ｊ５”：仕上打ち用素材の粗ジャーナル部、
Ｐ”、Ｐ１”〜Ｐ４”：仕上打ち用素材の粗ピン部、
Ｆｒ”：仕上打ち用素材の粗フロント部、
Ｆｌ”：仕上打ち用素材の粗フランジ部、
Ａ”、Ａ１”〜Ａ８”：仕上打ち用素材の粗クランクアーム部、
５ａ：噛み出し部、
１０Ｕ、１０Ｂ：固定ジャーナル型、    １１Ｕ、１１Ｂ：可動ジャーナル型、
１２：ピン型、    １２ａ：彫り込み部、
１３：補助ピン型、    １３ａ：彫り込み部、
１０Ｕａ、１０Ｂａ：固定ジャーナル型の第１彫り込み部、
１０Ｕｂ、１０Ｂｂ：固定ジャーナル型の第２彫り込み部、
１１Ｕａ、１１Ｂａ：可動ジャーナル型の第１彫り込み部、
１１Ｕｂ、１１Ｂｂ：可動ジャーナル型の第２彫り込み部、
１４Ｕ、１４Ｂ：第１、５粗ジャーナル部の可動ジャーナル型の傾斜面、
１５Ｕ、１５Ｂ：第２、４粗ジャーナル部の可動ジャーナル型の傾斜面、
１６：油圧シリンダ、
２０：下側ハードプレート、    ２１：上側ハードプレート、
２２：下側金型支持台、    ２３：上側金型支持台、
２４：弾性部材、    ２５：支柱、
２６：第１楔、    ２７：第２楔
【図１】
0006020692.tif 000004
【図２】
0006020692.tif 000005
【図３】
0006020692.tif 000006
【図４】
0006020692.tif 000007
【図５】
0006020692.tif 000008
【図６】
0006020692.tif 000009
【図７】
0006020692.tif 000010
【図８】
0006020692.tif 000011
【図９】
0006020692.tif 000012
【図１０】
0006020692.tif 000013
【図１１】
0006020692.tif 000014